【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
ａ）脂肪族ウレタンアクリレート、
ｂ）単官能性モノマー、
ｃ）光重合開始剤、
ｄ）熱重合開始剤、
ｅ）可塑剤、および
ｆ）連鎖移動剤
を含む熱および化学線硬化型接着剤組成物。
【請求項２】
ａ）脂肪族ウレタンアクリレート、
ｂ）単官能性モノマー、
ｃ）ＨＡＢＩ光重合開始剤、
ｄ）可塑剤、および
ｅ）芳香族連鎖移動剤
を含む熱および化学線硬化型接着剤組成物。
【請求項３】
ａ）脂肪族ウレタンアクリレート、
ｂ）単官能性モノマー、
ｃ）ｏ−Ｃｌ−ＨＡＢＩ［１Ｈ−イミダゾール，２−（２−クロロフェニル）−１−［２−（２−クロロフェニル）−４，５−ジフェニル−２Ｈ−イミダゾール−２−イル］−４，５−ジフェニル］およびＴＣＤＭ−ＨＡＢＩ［１，１’−ビ−１Ｈ−イミダゾール，２，２’，４−トリス（２−クロロフェニル）−５−（３，４−ジメチルフェニル）−４’，５’−ジフェニル−（９Ｃｌ）からなる群から選択されるＨＡＢＩ光重合開始剤、
ｄ）可塑剤、ならびに
ｅ）芳香族連鎖移動剤
を含む熱および化学線硬化型接着剤組成物。
【請求項４】
Ａ）第１部である：
ａ）  ｂ）可塑剤に溶解している熱重合開始剤と、
Ｂ）第２部である：
ａ）脂肪族ウレタンアクリレート、
ｂ）単官能性モノマー、
ｃ）光重合開始剤、
ｄ）可塑剤、および
ｅ）連鎖移動剤
を含む化学線反応性接着剤組成物と、
を含む２成分系熱および化学線硬化型接着剤組成物。
【請求項５】
前記組成物がリワーク性を有する、請求項１に記載の化学線硬化型接着剤組成物。
【請求項６】
前記可塑剤の量が少なくとも１０重量パーセントである、請求項１に記載の化学線硬化型接着剤組成物。
【請求項７】
前記モノマーの量が少なくとも１０重量パーセントである、請求項１に記載の化学線硬化型接着剤組成物。
【請求項８】
前記連鎖移動剤の量が約４重量パーセント〜約８重量パーセントの範囲にある、請求項１に記載の化学線硬化型接着剤組成物。
【請求項９】
前記光重合開始剤の量が約０．５重量パーセント〜約２重量パーセントの範囲にある、請求項１に記載の化学線硬化型接着剤組成物。
【請求項１０】
前記組成物の硬化後の弾性率が０．３５Ｍｐａ未満である、請求項１に記載の化学線硬化型接着剤組成物。
【手続補正２】
【補正対象書類名】明細書
【補正対象項目名】００５７
【補正方法】変更
【補正の内容】
【００５７】
東芝ＬＴＤ１２１ＫＭ２Ｍ  ＬＣＤパネルは、Ｔｏｓｈｉｂａ  Ａｍｅｒｉｃａ  Ｅｌｅｃｔｒｏｎｉｃ  Ｃｏｍｐｏｎｅｎｔｓ（Ｐ．Ｏ．Ｂｏｘ  ９９４２１，Ｌｏｓ  Ａｎｇｅｌｅｓ，ＣＡ  ９００７４）から購入した。
本発明は以下の実施の態様を含むものである。
１．  ａ）脂肪族ウレタンアクリレート、
ｂ）単官能性モノマー、
ｃ）光重合開始剤、
ｄ）熱重合開始剤、
ｅ）可塑剤、および
ｆ）連鎖移動剤
を含む熱および化学線硬化型接着剤組成物。
２．  前記組成物が、化学線に露光することによって硬化させることが可能である、前記１に記載の熱および化学線硬化型接着剤組成物。
３．  前記組成物が、化学線に露光するか、熱エネルギーに曝露するか、または化学線および熱エネルギーの両方に曝露することによって硬化させることが可能である、前記１に記載の熱および化学線硬化型接着剤組成物。
４．  ａ）脂肪族ウレタンアクリレート、
ｂ）単官能性モノマー、
ｃ）ＨＡＢＩ光重合開始剤、
ｄ）可塑剤、および
ｅ）芳香族連鎖移動剤
を含む熱および化学線硬化型接着剤組成物。
５．  ａ）脂肪族ウレタンアクリレート、
ｂ）単官能性モノマー、
ｃ）ｏ−Ｃｌ−ＨＡＢＩ［１Ｈ−イミダゾール，２−（２−クロロフェニル）−１−［２−（２−クロロフェニル）−４，５−ジフェニル−２Ｈ−イミダゾール−２−イル］−４，５−ジフェニル］およびＴＣＤＭ−ＨＡＢＩ［１，１’−ビ−１Ｈ−イミダゾール，２，２’，４−トリス（２−クロロフェニル）−５−（３，４−ジメチルフェニル）−４’，５’−ジフェニル−（９Ｃｌ）からなる群から選択されるＨＡＢＩ光重合開始剤、
ｄ）可塑剤、ならびに
ｅ）芳香族連鎖移動剤
を含む熱および化学線硬化型接着剤組成物。
６．  ａ）脂肪族ウレタンアクリレート、
ｂ）単官能性モノマー、
ｃ）ＨＡＢＩ光重合開始剤、
ｄ）可塑剤、ならびに
ｅ）２−メルカプトベンゾオキサゾールおよび２−メルカプトベンゾトリアゾールからなる群から選択される芳香族連鎖移動剤
を含む熱および化学線硬化型接着剤組成物。
７．  ａ）脂肪族ウレタンアクリレート、
ｂ）単官能性モノマー、
ｃ）光重合開始剤、
ｄ）［（ＣＨ３）２ＣＨＣＨ２Ｃ（ＣＨ３）（ＣＮ）Ｎ：］２（Ｖａｚｏ（登録商標）５２）および［Ｃ２Ｈ５Ｃ（ＣＨ３）（ＣＮ）Ｎ：］２（Ｖａｚｏ（登録商標）６７）からなる群から選択される熱重合開始剤、
ｅ）可塑剤、ならびに
ｆ）連鎖移動剤
を含む熱および化学線硬化型接着剤組成物。
８．  Ａ）第１部である：
ａ）  ｂ）可塑剤に溶解している熱重合開始剤
と、
Ｂ）第２部である：
ａ）脂肪族ウレタンアクリレート、
ｂ）単官能性モノマー、
ｃ）光重合開始剤、
ｄ）可塑剤、および
ｅ）連鎖移動剤
を含む化学線反応性接着剤組成物と、
を含む２成分系熱および化学線硬化型接着剤組成物。
９．  前記８に記載の２成分系熱および化学線硬化型接着剤組成物であって、前記第１および第２部の混合物が、通常なら化学線が通過するがその表面上にある陰になる領域によって前記化学線が遮蔽される範囲内の、貼合させたい材料の表面に適用される直前に混合され、前記第２部が、化学線がとらえられる範囲を含む貼合させたい表面全体に均一に適用される、化学線硬化型接着剤組成物。
１０．  前記組成物がリワーク性を有する、前記１から９のいずれかに記載の化学線硬化型接着剤組成物。
１１．  化学線硬化した状態およびガラス板をＬＣＤの前面偏光板に貼り合わせるための使用における前記組成物が、光漏れ試験において、２以下の光漏れ試験評点を示す、前記１から９のいずれかに記載の化学線硬化型接着剤組成物。
１２．  化学線硬化した状態およびガラス板をＬＣＤの前面偏光板に貼り合わせるための使用における前記組成物が、プーリング試験において、１以下のプーリング試験評点を示す、前記１から９のいずれかに記載の化学線硬化型接着剤組成物。
１３．  前記可塑剤の量が少なくとも１０重量パーセントである、前記１から９のいずれかに記載の化学線硬化型接着剤組成物。
１４．  前記可塑剤の量が１０重量パーセント〜約４０重量パーセントの範囲にある、前記１３に記載の化学線硬化型接着剤組成物。
１５．  前記モノマーの量が少なくとも１０重量パーセントである、前記１から９のいずれかに記載の化学線硬化型接着剤組成物。
１６．  前記モノマーの量が１０重量パーセント〜約４０重量パーセントの範囲にある、前記１５に記載の化学線硬化型接着剤組成物。
１７．  前記連鎖移動剤の量が約４重量パーセント〜約８重量パーセントの範囲にある、前記１に記載の化学線硬化型接着剤組成物。
１８．  前記光重合開始剤の量が約０．５重量パーセント〜約２重量パーセントの範囲にある、前記１に記載の化学線硬化型接着剤組成物。
１９．  前記組成物の硬化後の弾性率が０．３５Ｍｐａ未満である、前記１から９のいずれかに記載の化学線硬化型接着剤組成物。